(57)【要約】【課題】液状界面活性剤組成物の担持容量／担持力／担持速度に優れた界面活性剤担持用顆粒群を噴霧乾燥を用いない方法にて製造すること、並びに該界面活性剤担持用顆粒群を用いてなる高嵩密度洗剤粒子群、該洗剤粒子群を含有してなる洗剤組成物を提供すること。【解決手段】以下の工程１（ａ）〜２を含む嵩密度５５０ｇ／ｌ以下の界面活性剤担持用顆粒群の製造方法；工程１（ａ）：粘土鉱物粉末と、粘土鉱物を除く吸油能０．４ｍｌ／ｇ以上の粉末原料を混合する工程、及び工程２：工程１（ａ）により得られた混合粉末に水又はバインダー水溶液を添加し、低剪断造粒機によって顆粒化する工程。【選択図】なし【特許請求の範囲】
【請求項１】
以下の工程１（ａ）〜２を含む嵩密度５５０ｇ／ｌ以下の界面活性剤担持用顆粒群の製造方法；
工程１（ａ）：粘土鉱物粉末と、粘土鉱物を除く吸油能０．４ｍｌ／ｇ以上の粉末原料を混合する工程、及び
工程２：工程１（ａ）により得られた混合粉末に水又はバインダー水溶液を添加し、低剪断造粒機によって顆粒化する工程。
【請求項２】
以下の工程１（ｂ）〜２を含む嵩密度５５０ｇ／ｌ以下の界面活性剤担持用顆粒群の製造方法；
工程１（ｂ）：粘土鉱物を除く吸油能０．４ｍｌ／ｇ以上の粉末原料を混合する工程、及び
工程２：工程１（ｂ）により得られた混合粉末に水又はバインダー水溶液を添加し、低剪断造粒機によって顆粒化する工程。
【請求項３】
低剪断造粒機のフルード数が１．０以下である請求項１又は２に記載の製造方法。
【請求項４】
更に、工程３を含む請求項１〜３いずれか記載の製造方法；
工程３：工程２によって得られた顆粒を乾燥する工程。
【請求項５】
水又はバインダー水溶液を多流体ノズルを用いて添加する請求項１〜４いずれか記載の製造方法。
【請求項６】
多流体ノズルが２流体ノズルである請求項５記載の製造方法。
【請求項７】
粉末原料がライト灰を含む請求項１〜６いずれか記載の製造方法。
【請求項８】
以下の成分を含有する嵩密度５５０ｇ／ｌ以下の界面活性剤担持用顆粒群。
粘土鉱物を除く吸油能０．４ｍｌ／ｇ以上の粉末原料：４０〜９５重量％
粘土鉱物粉末：０〜４５重量％
バインダー：０〜３５重量％
水：０〜１５重量％
【請求項９】
請求項１〜７いずれか記載の製造方法により作製される界面活性剤担持用顆粒群又は請求項８記載の界面活性剤担持用顆粒群を含有する顆粒群に界面活性剤組成物を担持させてなる高嵩密度洗剤粒子群。
【請求項１０】
請求項９記載の洗剤粒子群を含有してなる洗剤組成物。
【発明の詳細な説明】
【技術分野】
【０００１】
本発明は界面活性剤担持用顆粒群及びその製造法に関する。さらに本発明は、かかる界面活性剤担持用顆粒群を用いた高嵩密度洗剤粒子群及び該洗剤粒子群を含有してなる洗剤組成物に関する。
【背景技術】
【０００２】
粉末洗剤を得る方法の一つとして、液状の界面活性剤を界面活性剤担持用顆粒群に担持させる工程を含む製法がある。該製法において界面活性剤担持用顆粒群には、液状界面活性剤に対する高い担持能が求められる。即ち、界面活性剤担持用顆粒群に求められる担持能は多量の液状界面活性剤を担持できること（担持容量）と、一旦吸収した液状界面活性剤をしみ出させることなく顆粒内部に強く保持できること（担持力）の２つの因子からなる。それぞれ、担持容量は洗浄性能の為に必要な量の界面活性剤を配合する上で、又、担持力は液状界面活性剤のシミだしを抑制する上、並びに粉末洗剤の流動性の低下、ケーキング及び容器やその表面へ液状界面活性剤が移行することを防ぐ上で重要である。
【０００３】
更には生産性の観点から液状界面活性剤を速く吸収する特性（担持速度）も界面活性剤担持用顆粒群に求められている。
【０００４】
このような界面活性剤担持用顆粒群については、これまでにも種々検討が行われている。例えば、特許文献１には、水溶性ポリマー及び水溶性塩類を含有する調製液を噴霧乾燥する界面活性剤担持用顆粒群が開示されている。しかしながら、この顆粒群の製造には噴霧乾燥が必須であり、経済性の観点からは噴霧乾燥を用いない製造方法が求められている。
【０００５】
一方、例えば、特許文献２には、水和した無機塩と重合体有機結合剤からなる組成物を乾燥させる方法が開示されている。しかしながら、この方法は、本質的には乾燥によって水和水を放出して吸収能（本願における担持容量に相当）を増す技術であり、担持力や担持速度に関して調整は極めて困難である。その為、担持容量／担持力／担持速度の全てに優れた界面活性剤担持用顆粒群が求められている。
【先行技術文献】
【特許文献】
【０００６】
【特許文献１】特開２００４−２４４６４４号公報
【特許文献２】特表２００２−５４１２６７号公報
【発明の概要】
【発明が解決しようとする課題】
【０００７】
従って本発明の課題は、液状界面活性剤組成物の担持容量／担持力／担持速度に優れた界面活性剤担持用顆粒群を噴霧乾燥を用いない方法にて製造することにある。また、該界面活性剤担持用顆粒群を用いてなる高嵩密度洗剤粒子群、該洗剤粒子群を含有してなる洗剤組成物を提供することである。
【課題を解決するための手段】
【０００８】
即ち、本発明の要旨は、
〔１〕    以下の工程１（ａ）〜２を含む嵩密度５５０ｇ／ｌ以下の界面活性剤担持用顆粒群の製造方法；
工程１（ａ）：粘土鉱物粉末と、粘土鉱物を除く吸油能０．４ｍｌ／ｇ以上の粉末原料を混合する工程、及び
工程２：工程１（ａ）により得られた混合粉末に水又はバインダー水溶液を添加し、低剪断造粒機によって顆粒化する工程；
〔２〕    以下の工程１（ｂ）〜２を含む嵩密度５５０ｇ／ｌ以下の界面活性剤担持用顆粒群の製造方法；
工程１（ｂ）：粘土鉱物を除く吸油能０．４ｍｌ／ｇ以上の粉末原料を混合する工程、及び
工程２：工程１（ｂ）により得られた混合粉末に水又はバインダー水溶液を添加し、低剪断造粒機によって顆粒化する工程；
〔３〕    以下の成分を含有する嵩密度５５０ｇ／ｌ以下の界面活性剤担持用顆粒群；
粘土鉱物を除く吸油能０．４ｍｌ／ｇ以上の粉末原料：４０〜９５重量％
粘土鉱物粉末：０〜４５重量％
バインダー：０〜３５重量％
水：０〜１５重量％
〔４〕    前記〔１〕又は〔２〕記載の製造方法により作製される界面活性剤担持用顆粒群又は前記〔３〕記載の界面活性剤担持用顆粒群を含有する顆粒群に界面活性剤組成物を担持させてなる高嵩密度洗剤粒子群；並びに
〔５〕    前記〔４〕記載の洗剤粒子群を含有してなる洗剤組成物；に関するものである。
【発明の効果】
【０００９】
本発明によれば、液状界面活性剤組成物の担持容量／担持力／担持速度に優れた界面活性剤担持用顆粒群を噴霧乾燥を用いない方法で得ることができるという効果が奏される。更には該界面活性剤担持用顆粒群に液状界面活性剤組成物を担持することにより、良好な洗浄性能、品質等を有する洗剤粒子群を効率的に得ることができるという効果が奏される。
【発明を実施するための形態】
【００１０】
本発明において、界面活性剤担持用顆粒とは、少なくとも、粘土鉱物を除く吸油能０．４ｍｌ／ｇ以上の粉末原料、及び水又はバインダー水溶液を含む顆粒である。好ましくは、少なくとも、粘土鉱物を除く吸油能０．４ｍｌ／ｇ以上の粉末原料を含む混合粉末に水又はバインダー水溶液を添加し、低剪断造粒機によって顆粒化することで得られる顆粒であって、液状界面活性剤組成物を担持させるために使用される。その顆粒の集合体を界面活性剤担持用顆粒群という。洗剤粒子とは、界面活性剤担持用顆粒に液状界面活性剤組成物を担持させてなる界面活性剤及びビルダー等を含有する粒子であり、洗剤粒子群とはその集合体を意味する。洗剤組成物とは、洗剤粒子群を含有し、所望により洗剤粒子群以外に別途添加された洗剤成分（例えば、ビルダー顆粒、蛍光染料、酵素、香料、消泡剤、漂白剤、漂白活性化剤等）を含有する組成物を意味する。
水溶性とは２５℃の水に対する溶解度が０．５ｇ／１００ｇ以上であることを意味し、水不溶性とは、２５℃の水に対する溶解度が０．５ｇ／１００ｇ未満であることを意味する。
【００１１】
液状界面活性剤組成物とは、界面活性剤担持用顆粒群に担持させる際に液状又はペースト状である界面活性剤を含む組成物である。
【００１２】
＜界面活性剤担持用顆粒群の組成＞
１．粘土鉱物を除く吸油能０．４ｍｌ／ｇ以上の粉末原料
本発明における必須の成分として、粘土鉱物を除く吸油能０．４ｍｌ／ｇ以上の粉末原料が挙げられる。吸油能とは、後述の品質評価方法に記載の方法で決定される値である。粘土鉱物を除く吸油能０．４ｍｌ／ｇ以上の吸油能を持つ粉末原料とは、粉末内部に１０μm以下の微細な細孔を有する本質的に多孔質な物質であり、その細孔に界面活性剤を担持させることのできる物質である。吸油能の上限は、特に限定されるものでないが、例えば１．０ｍｌ／ｇ以下であることが望ましい。
【００１３】
顆粒化の観点から、該粉末原料の平均粒径としては５０〜２５０μｍが好ましく、５０〜２００μｍがより好ましく、８０〜２００μｍが更に好ましい。
【００１４】
また、溶解性の観点からは水溶性の物質であることが好ましい。かかる粉末原料の例としては、重曹を焼成して作成したライト灰又はソーダ灰、芒硝、トリポリリン酸Ｎａの水和物を乾燥して作成した多孔質粉末等が挙げられる。ハンドリングの容易さ及び入手のし易さの観点から、特にライト灰が好ましい。
【００１５】
粉末原料としてライト灰を用いる場合、重曹焼成時の温度を調整することにより、更に界面活性剤担持能を向上させることができる。担持能の観点から、焼成温度は１２０〜２５０℃が好ましく、１５０〜２２０℃が好ましく、１５０〜２００℃が更に好ましい。
【００１６】
該粉末原料の含有量としては、担持能の観点から、界面活性剤担持用顆粒群中、４０〜９５重量％が好ましく、４５〜９０重量％がより好ましく、５０〜８５重量％が更に好ましく、５０〜８０重量％が特に好ましい。尚、乾燥工程によって上記組成に調整する場合においては、乾燥工程を行う前の顆粒群中、２５〜８０重量％が好ましく、３０〜７７重量％がより好ましく、３２〜７７重量％が更に好ましく、３２〜７３重量％が特に好ましい。
【００１７】
２．バインダー
本発明における界面活性剤担持用顆粒群は、水又はバインダー水溶液を添加し、低剪断造粒機を使用することによって、粉末原料の混合物を顆粒化する。粘土鉱物を用いる場合、粘土鉱物と粉末原料との混合物が顆粒化される。水を用いる場合は、粉末原料が一部水に溶解することで生じる粘結性或いは粘土鉱物の粘結性を顆粒化に利用する。バインダー水溶液を用いる場合は、さらにバインダーによる粘結性が利用できるため、顆粒化がより容易になる。
【００１８】
また、乾燥工程を含む場合、水を用いる場合は乾燥に伴い、粒子強度の低下が懸念されるが、バインダー水溶液を用いる場合は乾燥後もバインダーによる効果が期待できる。その為、バインダー水溶液を用いることが好ましい。
【００１９】
バインダーとしては、粉末原料中の粒子を構成する成分同士を結合させる能力を持ち、水中で速やかに溶解及び／又は分散する性質を有するものであれば特に限定されない。例えば、ポリエチレングリコール、ポリプロピレングリコール、ポリオキシエチレンアルキルエーテル及びそれらの誘導体、ポリビニルアルコール及びその誘導体、水溶性セルロース誘導体（これらの誘導体としては、エーテル化合物等が挙げられる）、カルボン酸系ポリマー、澱粉、糖類等の有機系ポリマー、非晶質の珪酸塩等の無機ポリマー等が挙げられる。
【００２０】
粘結性及び洗浄力の観点からは、水溶性セルロース誘導体、糖類及びカルボン酸系ポリマーが好ましく、アクリル酸−マレイン酸コポリマーの塩、ポリアクリル酸塩がより好ましい。塩としてはナトリウム塩、カリウム塩、アンモニウム塩が好ましい。尚、カルボン酸系ポリマーの重量平均分子量としては、１０００〜１０００００が好ましく、２０００〜８００００がより好ましい。
【００２１】
界面活性剤担持用顆粒群中のバインダーの含有量は、粘結性及び吸油能の観点から、界面活性剤担持用顆粒群中、０〜３５重量％が好ましく、５〜３０重量％がより好ましく、８〜２０重量％が更に好ましく、１０〜２０重量％が特に好ましい。尚、乾燥工程によって上記組成に調整する場合においては、乾燥工程を行う前の顆粒群中、０〜３０重量％が好ましく、３〜２５重量％がより好ましく、５〜１７重量％が更に好ましく、７〜１７重量％が特に好ましい。
【００２２】
バインダー水溶液の濃度については特に限定はされないが、顆粒化時の粒径はバインダー水溶液の体積によって大きく影響を受けるため、必要なバインダー量と所望の顆粒粒径から濃度を決定すれば良い。
【００２３】
３．粘土鉱物
粘土鉱物は層状構造を有しており、その層間に液状界面活性剤を担持することが可能である。その為、粘土鉱物を配合することによって、液状界面活性剤の担持容量を増加させると同時に担持力を向上させることができる。
【００２４】
また、粘土鉱物は水を含有することにより粘結性を発現するため、その配合量の調整によって、界面活性剤担持用顆粒の粒径制御も可能である。
【００２５】
担持能及び粒径制御の観点から、担持容量／担持力を向上させる成分として、粘土鉱物を添加してもよい。
【００２６】
このような粘土鉱物としては、例えば、タルク、パイロフィライト、スメクタイト（サポナイト、ヘクトライト、ソーコナイト、スティーブンサイト、モンモリロナイト、バイデライト、ノントロナイト等）、バーミキュライト、雲母（金雲母、黒雲母、チンワルド雲母、白雲母、パラゴナイト、セラドナイト、海緑石等）、緑泥石（クリノクロア、シャモサイト、ニマイト、ペナンタイト、スドーアイト、ドンバサイト等）、脆雲母（クリントナイト、マーガライト等）、スーライト、蛇紋石鉱物（アンチゴライト、リザーダイト、クリソタイル、アメサイト、クロンステダイト、バーチェリン、グリーナライト、ガーニエライト等）、カオリン鉱物（カオリナイト、ディッカイト、ナクライト、ハロイサイト等）等が挙げられる。中でも、柔軟性能の点で、タルク、スメクタイト、膨潤性雲母、バーミキュライト、クリソタイル、カオリン鉱物等が好ましく、スメクタイトがより好ましく、モンモリロナイトがさらに好ましい。これらは単独又は２種以上を適宜組み合わせて用いることができる。
【００２７】
また、界面活性剤担持能の観点から、以下の一般式（Ｉ）：
［Ｓｉ８（ＭｇａＡｌｂ）Ｏ２０（ＯＨ）４］Ｘ−・ＭｅＸ＋    （Ｉ）
で表される粘土鉱物を、粘土鉱物の主成分とすることが好ましい。ここで、ａ、ｂ及びｘは、０＜ａ≦６、０＜ｂ≦４、ｘ＝１２−２ａ−３ｂであり、ＭｅはＮａ、Ｋ、Ｌｉ、Ｃａ１／２、Ｍｇ１／２及びＮＨ４から選ばれる少なくとも１種のイオンである。
【００２８】
前記一般式（Ｉ）で表される粘土鉱物としては、ズード・ケミ社製の「ラウンドロジルＤＧＡ２１２」、「ラウンドロジルＰＲ４１４」、「ラウンドロジルＤＧ２１４」、「ラウンドロジルＤＧＡパウダー」、「ＥＸＭ０２４２」、「フラソフト−１パウダー」、ラヴィオッサ社製の「デタソフトＧＩＳ」、「デタソフトＧＩＢ」、「デタソフトＧＩＳＷ」、ＣＳＭ社製のピュアベントナイト、スタンダードベントナイト、プレミアムベントナイト等が挙げられる。上記の粘土鉱物の例として挙げた中には、バインダー成分を添加し、造粒された顆粒タイプのものも存在するが、該バインダー成分は本発明の効果を損なわない限り添加されていてもよい。
【００２９】
上記に挙げる粘土鉱物を本発明にて使用する場合、顆粒化の観点からその形態が粉末状のものが好ましく、造粒物であれば好適な粒度になるまで事前に解砕することが好ましい。解砕に利用できる粉砕機としては、ハンマクラッシャー等の衝撃破砕機、アトマイザー、ピンミル等の衝撃粉砕機、フラッシュミル等の剪断粗砕機等が挙げられる。これらは、１段操作でも良く同種又は異種粉砕機の多段操作でも良い。
【００３０】
粘土鉱物粉末の平均粒径としては１００μｍ以下が好ましく、５０μｍ以下がより好ましく、３０μｍ以下が更に好ましい。
【００３１】
また、担持力及び溶解性の観点から、一般式（Ｉ）で表される粘土鉱物は、アルカリ金属イオン（Ｎａイオン、Ｋイオン、Ｌｉイオン）の合計とアルカリ土類金属イオン（Ｃａイオン、Ｍｇイオン）の合計のモル比［（Ｎａ＋Ｋ＋Ｌｉ）／（Ｃａ＋Ｍｇ）］は、１．０以上が好ましく、１．５以上がより好ましく、２．０以上がさらに好ましい。
【００３２】
アルカリ金属イオンの比率が高い粘土鉱物を得るには、天然品であれば、産地を選択すればよいし、粘土造粒物を製造する際に、アルカリ金属塩を添加して調製することもできる。また、合成品であれば公知の方法にて任意に調製が可能である。
【００３３】
４．水分
本発明における界面活性剤担持用顆粒群は、製造工程で使用される適当量の水分を含有する。赤外線水分計で測定した水分量は、該顆粒群の液状界面活性剤組成物の担持容量を多くする観点から少ない方が好ましく、好ましくは１５重量％以下、より好ましくは１０重量％以下、更に好ましくは５重量％以下である。
【００３４】
５．その他成分
尚、本発明における界面活性剤担持用顆粒群には、上記１〜４に挙げた以外の物質であっても、必要に応じて適宜配合することができる。しかし、これらの物質の配合量は担持能の観点から２０重量％以下が好ましく、１０重量％以下が更に好ましく、５重量％以下が特に好ましい。配合できる物質の例を以下に示す。
【００３５】
・キレート剤
金属イオンによる洗浄作用阻害を抑制する為、配合することができる。水溶性キレート剤としては、金属イオン封鎖能を保持する物質であれば特に規定はされないが、結晶性珪酸塩，トリポリリン酸塩，オルトリン酸塩，ピロリン酸塩等が使用可能である。中でも、結晶性珪酸塩及びトリポリリン酸塩が好ましい。水不溶性キレート剤については、水中での分散性の観点から、粒子の平均粒径が０．１〜２０μｍのものが好ましい。好適な水不溶性キレート剤としては、結晶性アルミノ珪酸塩が挙げられ、例えばＡ型ゼオライト，Ｐ型ゼオライト，Ｘ型ゼオライト等があるが、金属イオン封鎖能及び経済性の点でＡ型ゼオライトが好ましい。
【００３６】
・水溶性無機塩
洗濯液のイオン強度を高め、皮脂汚れ洗浄等の効果を向上させる為、水溶性無機塩を添加することが好ましい。
溶解性良好で、洗浄力に悪影響を与えない物質であれば特に規定はされない。例えば、硫酸根，亜硫酸根を持つアルカリ金属塩，アンモニウム塩等が挙げられる。
中でも、イオン乖離度の高い硫酸ナトリウム，亜硫酸ナトリウム，硫酸カリウムを賦形剤として使用することが好ましい。又、溶解速度向上の観点からは硫酸マグネシウムとの併用も好ましい。
【００３７】
・水不溶性賦形剤
水中での分散性良好で、洗浄力に悪影響を与えない物質であれば特に規定はされない。例えば結晶性もしくは非晶質のアルミノ珪酸塩や、二酸化珪素、水和珪酸化合物等が挙げられる。水中での分散性の観点から、一次粒子の平均粒径が０．１〜２０μｍのものが好ましい。
【００３８】
・その他補助成分
蛍光染料、顔料、染料等が挙げられる。
【００３９】
尚、前記成分の平均粒径の測定は、後述の物性の測定方法に記載の方法で測定することができる。
【００４０】
＜界面活性剤担持用顆粒群の製法＞
本発明の界面活性剤担持用顆粒群は、噴霧乾燥工程を含まず、少なくとも、粘土鉱物を除く吸油能０．４ｍｌ／ｇ以上の粉末原料を撹拌又は混合する工程、及び得られた混合粉末に水又はバインダー水溶液を添加し、低剪断造粒機によって顆粒化する工程を含む方法により調製することが出来る。
【００４１】
１．工程１（ａ）
粘土鉱物粉末と粘土鉱物を除く吸油能０．４ｍｌ／ｇ以上の粉末原料を混合する工程においては、それらが実質的に均一に混合できればどのような方法を用いても良い。例えば、工程２で使用する低剪断造粒機を使用して混合しても良いし、予め別の混合機を用いて混合した後、低剪断造粒機へと移送しても良い。粉体混合に使用される該別の混合機としては、例えば、ドラム型ミキサー、パン型ミキサー、リボンミキサー、ナウターミキサー、シュギミキサー、レディゲミキサー、ハイスピードミキサー等が挙げられる。
【００４２】
ここで、粘土鉱物の含有量としては、担持能及び粒径制御の観点から、界面活性剤担持用顆粒群中、１〜４５重量％が好ましく、２〜４０重量％がより好ましく、３〜４０重量％が更に好ましく、３〜３５重量％が更に好ましく、４〜３０重量％が特に好ましい。尚、顆粒化の後、所望により乾燥させてもよいが、このような乾燥工程によって上記組成に調整する場合においては、乾燥工程を行う前の顆粒群中、１〜４０重量％が好ましく、２〜３５重量％がより好ましく、３〜３０重量％が更に好ましく、３〜２５重量％が更に好ましく、６〜２５重量％が特に好ましい。
【００４３】
また、粘土鉱物と粉末原料の重量比（粘土鉱物／粉末原料）は、好ましくは、１／１〜１／３０であり、より好ましくは、１／１〜１／２０であり、特に好ましくは、１／２〜１／２０である。
【００４４】
２．工程１（ｂ）
粘土鉱物を除く吸油能０．４ｍｌ／ｇ以上の粉末原料を撹拌又は混合する工程においては、それらが実質的に均一に混合できればどのような方法を用いても良い。例えば、工程２で使用する低剪断造粒機を使用して混合しても良いし、予め上述の混合機を用いて混合した後、低剪断造粒機へと移送しても良い。
【００４５】
尚、本明細書中で粘土鉱物を除く粉末原料とは、実質的に粘土鉱物を含まない粉末原料であり、粉末原料中０〜１．２重量％の粘土鉱物を含んでいてもよい。かかる粘土鉱物の含有量としては、粉末原料中０〜１．０重量％がより好ましく、０〜０．８重量％が更に好ましく、０〜０．６重量％が特に好ましい。
【００４６】
界面活性剤担持用顆粒群及びその顆粒群に界面活性剤組成物を担時させてなる洗剤粒子群の色相の観点から、粘土鉱物の含有量としては、界面活性剤担持用顆粒群中０〜１重量％が好ましく、０〜０．８重量％がより好ましく、０〜０．６重量％が更に好ましく、０〜０．５重量％が特に好ましい。尚、顆粒化の後、所望により乾燥させてもよいが、このような乾燥工程によって上記組成に調整する場合においては、乾燥工程を行う前の顆粒群中、０〜０．９重量％が好ましく、０〜０．７重量％がより好ましく、０〜０．５重量％が更に好ましく、０〜０．４重量％が特に好ましい。
【００４７】
３．工程２
工程１（ａ）又は工程１（ｂ）によって得られた混合粉末に水又はバインダー水溶液を添加し、低剪断造粒機によって顆粒化する工程である。この工程において、粉末原料が緩やかに凝集した構造の顆粒を生成する。
又、工程１（ａ）又は工程１（ｂ）と工程２は同時に行うことも可能である。
【００４８】
この工程に用いられる低剪断造粒機とは、顆粒に強い剪断を与えて大きく圧密することのない装置であれば良い。例えば、本来、高剪断力を与えうる主翼と解砕翼を備えた竪型或いは横型造粒機においても、回転数や以下に記載するフルード数を低く設定し圧密を抑制することで、本発明の顆粒製造に利用することができる。即ち、本明細書における低剪断造粒機には、顆粒に高剪断力を与えうる造粒機であっても、操作条件の設定等により剪断力を低下させて操作することができる造粒機も包含される。
【００４９】
低剪断造粒機としては、顆粒化の容易さ及び担持能向上の観点から、本体胴部の回転によって顆粒化が進行するパン型造粒機或いはドラム型造粒機が好ましい。これらの装置はバッチ式、連続式いずれの方法においても用いることができる。尚、粉末混合性及び固液混合性の観点からは、パン或いはドラムに混合を補助する邪魔板を設けることが好ましい。
【００５０】
又、低剪断造粒機として使用するためには、担持能の観点から、以下の式で定義される造粒機のフルード数を１．０以下に設定するのが好ましく、０．８以下がより好ましく、０．６以下が更に好ましく、０．４以下が特に好ましい。
【００５１】
フルード数：Fr＝V2/（Ｒ×ｇ）
Ｖ：周速[m/s]  Ｒ：回転中心から回転物の円周までの半径[m]  ｇ：重力加速度[m/s2]
【００５２】
又、混合粉末に水又はバインダー水溶液を均一に添加する観点から、造粒機のフルード数を０．００５以上に設定するのが好ましく、０．０１以上に設定するのがより好ましい。
【００５３】
尚、主翼や解砕翼を備えた竪型或いは横型造粒機においては、Ｖ及びＲは主軸の値を用い、本体胴部の回転によって顆粒化が進行するパン型造粒機或いはドラム型造粒機においては、Ｖ及びＲは本体胴部の値を用いることとする。また、解砕翼を備えたパン型造粒機においては、Ｖ及びＲは解砕翼の値を用いることとする。
【００５４】
本発明においては、低剪断で顆粒化し緩やかに凝集した構造の顆粒を得ることが重要であるが、低剪断の場合水又はバインダー水溶液が均一に分散されにくいといった課題がある。その為、液添加方法によりバインダーを均一分散させることが好ましい。バインダーを均一に分散させる方法としては１流体ノズルや２流体ノズル等の多流体ノズルを用いて、バインダーを微細化する方法がある。
【００５５】
多流体ノズルとは、バインダーと微粒化用気体（エアー，窒素等）を独立の流路を通してノズル先端部近傍まで流通させ、混合・微粒化するノズルであり、２流体ノズルや３流体ノズル，４流体ノズル等を用いることができる。また、バインダーと微粒化用気体の混合部は、ノズル先端部内で混合する内部混合型、或いはノズル先端部外で混合する外部混合型のいずれであっても良い。
【００５６】
特に２流体ノズル等の多流体ノズルを用いて微細液滴化して添加することが好ましい。このような多流体ノズルとしては、例えば、広角ラウンドタイプの２流体ノズル（スプレーイングシステムスジャパン（株）製）や４流体ノズル（藤崎電機（株）製）等が使用可能である。
【００５７】
また、バインダーの添加速度を上げたい場合には、これらの１流体或いは他流体ノズルを複数個使用し、液滴の微細化を維持しつつ添加速度を上げることも効果的である。
【００５８】
このような方法を用いることで、高粘度のバインダー水溶液においても均一な分散が可能となり、収率が向上し粒度分布のシャープな界面活性剤担持用顆粒群が得られる。
【００５９】
４．工程３
工程２によって得られた顆粒を乾燥する、任意の工程である。水分を除去することにより、粒子内の空隙が増加し、更に担持容量を向上させることができる。
【００６０】
顆粒の崩壊による担持容量の低下を抑制する観点から、強い剪断力をできるだけ与えない乾燥方式が好ましい。例えば、バッチ式では、容器に入れて電気乾燥機や熱風乾燥機で乾燥させる方法、バッチ式流動層で乾燥させる方法等が挙げられ、連続式では、振動流動層やロータリー乾燥機、スチームチューブドライヤー等が挙げられる。
【００６１】
乾燥温度については、乾燥速度の観点から８０℃以上が好ましく、１２０℃以上がより好ましく、１５０℃以上が更に好ましく、１８０℃以上が特に好ましい。又、バインダーとして有機バインダーを用いる場合は、バインダーの分解抑制の観点から、３００℃以下が好ましく、２５０℃以下がより好ましく、２２０℃以下が特に好ましい。
【００６２】
＜界面活性剤担持用顆粒群の物性＞
本発明における界面活性剤担持用顆粒群は、少なくとも、粘土鉱物を除く吸油能０．４ｍｌ／ｇ以上の粉末原料が緩やかに凝集した構造の顆粒群である。その為、(１)粉末原料間の大きな空隙、(２)粉末原料内の小さな空隙（例えば１０μｍ以下の空隙）の２つの担持サイトを持っている。このうち、担持容量及び担持力には(１)、(２)の双方が、担持速度には(１)が大きく影響し、この２つの担持サイトの調整により所望の担持能を持つ界面活性剤担持用顆粒群を得ることができる。
【００６３】
また、粘土鉱物を配合した場合は、その層間にも液状界面活性剤組成物を担持することができる為、担持力の向上が見込まれる。
【００６４】
本発明の界面活性剤担持用顆粒群の嵩密度は、液状界面活性剤組成物の担持容量を確保する観点及び液状界面活性剤組成物を担持した後の高い嵩密度を確保する観点から、５５０ｇ／Ｌ以下であり、４００〜５５０ｇ／Ｌが好ましく、４００〜５００ｇ／Ｌがより好ましい。本発明の担持用顆粒群の比較的低い嵩密度は、前記する低剪断造粒機によって顆粒化することで達成されると考えられる。
【００６５】
又、界面活性剤担持用顆粒群に液状界面活性剤組成物を担持してなる洗剤粒子群を含む洗剤組成物を使用した際の粉立ち性及び溶解性の観点から担持用顆粒群の平均粒径としては、１４０〜６００μｍが好ましく、２００〜５００μｍがより好ましく、２００〜４００μｍが更に好ましい。
【００６６】
界面活性剤担持用顆粒群の液状界面活性剤組成物の吸油能は、液状界面活性剤組成物配合量の許容範囲を大きくする観点から、好ましくは０．４ｍｌ／ｇ以上、さらに好ましくは０．４５ｍｌ／ｇ以上、特に好ましくは０．５ｍｌ／ｇ以上である。本発明の担持用顆粒群の比較的高い吸油能は、前記する低剪断造粒機によって顆粒化することで達成されると考えられる。
【００６７】
界面活性剤担持用顆粒群の赤外線水分計で測定した水分量は、該顆粒群の液状界面活性剤組成物の担持容量を多くする観点から少ない方が好ましく、好ましくは１５重量％以下、より好ましくは１０重量％以下、更に好ましくは５重量％以下である。
【００６８】
本発明の界面活性剤担持用顆粒群の具体的な組成としては、例えば、嵩密度が５５０ｇ／ｌ以下であって、粘土鉱物を除く吸油能０．４ｍｌ／ｇ以上の粉末原料が４０〜９５重量％、粘土鉱物粉末が０〜４５重量％、バインダーが０〜３５重量％、及び水が０〜１５重量％という組成が挙げられる。
【００６９】
尚、前記嵩密度、平均粒径、液状界面活性剤組成物の吸油能、水分量は、後述の物性の測定方法に記載の方法で測定することができる。
【００７０】
＜洗剤粒子群の組成及び物性＞
本発明の洗剤粒子群は、本発明による界面活性剤担持用顆粒群（即ち、本発明の製造方法により得られた界面活性剤担持用顆粒群及び上記の本発明の界面活性剤担持用顆粒群）に界面活性剤組成物を担持させてなる高嵩密度洗剤粒子群である。
【００７１】
尚、この洗剤粒子群においては、本発明による界面活性剤担持用顆粒群を含有していればそれは単独でなくても良く、噴霧乾燥他の方法による界面活性剤担持用顆粒群と併用することもできる。尚、併用する場合は本発明による顆粒群と噴霧乾燥他の方法による顆粒群の混合物を界面活性剤担持用顆粒群として取り扱うことができる。
【００７２】
界面活性剤組成物において、例えば、陰イオン性界面活性剤及び非イオン性界面活性剤をそれぞれ単独で用いることもできるが、両者を混合して用いるのがより好ましい。特に３０℃以下に融点を有する非イオン性界面活性剤を用いる場合は、界面活性剤の融点を上昇させる作用を有する、融点４５〜１００℃、分子量１千〜３万の水溶性非イオン性有機化合物（以下、融点上昇剤という）又はこの水溶液を併用する事が好ましい。なお、本発明で用いることのできる融点上昇剤としては、例えば、ポリエチレングリコール、ポリプロピレングリコール、ポリオキシエチレンアルキルエーテル、プルロニック型非イオン性界面活性剤等が挙げられる。又、両性界面活性剤や陽イオン性界面活性剤を目的に合わせ併用することもできる。又、低温の水中における洗剤粒子群の分散性を向上する観点から、アルキルベンゼンスルホン酸塩等の陰イオン性界面活性剤を洗剤粒子群中に好ましくは５〜２５重量％配合することもできる。
【００７３】
界面活性剤組成物としては、例えば、陰イオン性界面活性剤、非イオン性界面活性剤、陽イオン性界面活性剤及び両性界面活性剤よりなる群から選ばれた１種以上を用いることができる。陰イオン性界面活性剤としては、アルキルベンゼンスルホン酸塩、アルキル又はアルケニルエーテル硫酸塩、α−オレフィンスルホン酸塩、α−スルホ脂肪酸塩又はこのエステル、アルキル又はアルケニルエーテルカルボン酸塩、アミノ酸型界面活性剤、Ｎ−アシルアミノ酸型界面活性剤等が例示される。特に直鎖アルキルベンゼンスルホン酸塩、アルキル硫酸塩又はアルキルエーテル硫酸塩が好ましく、対イオンとしてはナトリウム、カリウム等のアルカリ金属、モノエタノールアミン、ジエタノールアミン等のアミンが好ましい。
【００７４】
更に、消泡効果を得るために脂肪酸塩を併用することができる。
【００７５】
非イオン性界面活性剤としては、ポリオキシエチレンアルキル又はアルケニルエーテル、ポリオキシエチレンアルキル又はアルケニルフェニルエーテル、ポリオキシエチレンポリオキシプロピレンアルキル又はアルケニルエーテル、商標プルロニックに代表されるポリオキシエチレンポリオキシプロピレングリコール、ポリオキシエチレンアルキルアミン、高級脂肪酸アルカノールアミド、アルキルグルコシド、アルキルグルコースアミド、アルキルアミンオキサイド等があげられる。中でも親水性の高いもの及び水と混和した際に生じる液晶の形成能の低い若しくは液晶を生じないものが好ましく、ポリオキシアルキレンアルキル又はアルケニルエーテルが特に好ましい。好ましくはアルコールのエチレンオキサイド（以下ＥＯ）付加物、その他にアルコールのＥＯ付加物及びプロピレンオキサイド（以下ＰＯ）付加物であることが好ましい。付加順序としてはＥＯを付加した後にＰＯを付加したもの、ＰＯを付加した後にＥＯを付加したもの、あるいはＥＯとＰＯをランダムに付加したものを用いることが好ましいが、特に好ましい付加順序を有するものとしては、ＥＯをブロック付加した後、ＰＯをブロック付加し、更にＥＯをブロック付加した一般式：
Ｒ−Ｏ−（ＥＯ）X−（ＰＯ）Y−（ＥＯ）Z−Ｈ
〔式中、Ｒは炭化水素基、好ましくはアルキル基又はアルケニル基、ＥＯはオキシエチレン基、ＰＯはオキシプロピレン基、Ｘ、Ｙ及びＺはそれぞれ平均付加モル数を表す。〕
で表されるものであり、その中でも最も好ましい平均付加モル数の関係に関しては、Ｘ＞０、Ｚ＞０、Ｘ＋Ｙ＋Ｚ＝６〜１４であり、Ｘ＋Ｚ＝５〜１２であり、Ｙ＝１〜４である。
【００７６】
陽イオン性界面活性剤としては、アルキルトリメチルアンモニウム塩等の第４アンモニウム塩等が挙げられる。
両性界面活性剤としては、カルボベタイン型のもの、スルホベタイン型のもの等が例示される。
【００７７】
界面活性剤組成物中の陰イオン性界面活性剤の配合量は、非イオン性界面活性剤１００重量部に対し０〜３００重量部が好ましく、更に好ましくは２０〜２００重量部、特に好ましくは３０〜１８０重量部である。非イオン性界面活性剤の融点上昇剤の配合量は、非イオン性界面活性剤１００重量部に対し１〜１００重量部が好ましく、更に好ましくは５〜５０重量部である。この範囲において、該組成物は、該組成物の流動点以上の温度で該組成物の粘度が好ましくは１０Ｐａ・ｓ以下、より好ましくは５Ｐａ・ｓ以下、特に好ましくは２Ｐａ・ｓ以下となる温度域を有し、且つ該組成物の流動点より低く非イオン性界面活性剤の融点より高い温度範囲において該組成物の進入硬度が好ましくは１０ｋＰａ以上、より好ましくは３０ｋＰａ以上、特に好ましくは５０ｋＰａ以上となる温度域を有することで、該組成物及び洗剤粒子群の製造時の取り扱い性が良好となることと洗剤粒子群の保存時における非イオン性界面活性剤のシミ出しを抑制できることから、好適である。
【００７８】
界面活性剤組成物の物性値は以下の方法により測定することができる。流動点は、ＪＩＳ  Ｋ  ２２６９の方法により測定することができる。融点は、ＦＰ８００サーモシステムの「メトラーＦＰ８１」（Ｍｅｔｔｌｅｒ Ｉｎｓｔｒｕｍｅｎｔｅ ＡＧ製）を用い、昇温速度０．２℃／ｍｉｎで測定される。粘度は、Ｂ型粘度計（ＴＯＫＹＯ ＫＥＩＫＩ社製 「ＤＶＭ−Ｂ型」）、ローターＮｏ．３、６０ｒ／ｍｉｎの条件で測定して求める。又、該条件での測定値が２Ｐａ・ｓを越え、測定不能となる場合は、ローターＮｏ．３、１２ｒ／ｍｉｎの条件で測定して求める。進入硬度は、レオメーター（「ＮＲＭ−３００２Ｄ」、不動工業（株）製）と直径８ｍｍ、底面積０．５ｃｍ2の円形アダプター（Ｎｏ．３、８φ）を用い、アダプターが界面活性剤組成物の内部に進入速度２０ｍｍ／ｍｉｎで２０ｍｍ進入したときの荷重を円形アダプターの底面積で除した値である。
【００７９】
界面活性剤組成物の添加量は、洗浄性及び溶解性の観点から、界面活性剤担持用顆粒群１００重量部に対して、１０〜１００重量部の範囲が好ましく、２０〜８０重量部の範囲がより好ましく、３０〜６０重量部の範囲が特に好ましい。
【００８０】
界面活性剤組成物と界面活性剤担持用顆粒群とを混合する際に、所望により前記粉末原料以外の粉体原料を添加してもよく、添加量としては該顆粒群１００重量部に対して、０〜１５０重量部が好ましい。該粉体原料としては、例えば、アルミノ珪酸塩、プリフィード（トクヤマシルテック社製）等の結晶性珪酸塩等が挙げられる。
【００８１】
本発明による洗剤粒子群の好ましい物性は、以下の通りである。
嵩密度は、好ましくは５００〜１０００ｇ／Ｌ、より好ましくは６００〜１０００ｇ／Ｌ、特に好ましくは６５０〜９００ｇ／Ｌである。平均粒径は、好ましくは１５０〜５００μｍ、より好ましくは１８０〜４００μｍである。
尚、前記嵩密度、平均粒径は、後述の物性の測定方法に記載の方法で測定することができる。
【００８２】
＜洗剤粒子群の製法＞
洗剤粒子群を得る好適な製法は、以下の工程（Ｉ）を含んでなり、更に必要に応じて工程（II）を含んでもよい。
工程（Ｉ）：界面活性剤組成物が液状又はペースト状の条件下にて、該界面活性剤組成物を本発明の製法で得られた界面活性剤担持用顆粒群を含む顆粒群と混合する工程。
工程（II）：工程（Ｉ）で得られた混合物と表面被覆剤とを混合し、得られる洗剤粒子群の表面を該表面被覆剤で被覆する工程。但し、工程（II）は解砕が同時に進行していてもよい。
【００８３】
１．工程（Ｉ）
担持用顆粒群へ界面活性剤組成物を担持させる方法としては、例えば、回分式や連続式の混合機を用いて、担持用顆粒群と界面活性剤組成物とを混合する方法が挙げられる。ここで、回分式で行う場合に、混合機への仕込み方法としては、（１）混合機に先ず担持用顆粒群を仕込んだ後、界面活性剤組成物を一気に添加する、（２）混合機に担持用顆粒群と、界面活性剤組成物を少量ずつ添加するのを繰り返す、（３）担持用顆粒群の一部を混合機に仕込んだ後、残りの担持用顆粒群と界面活性剤組成物とを少量ずつ添加するのを繰り返す等の方法をとることができる。
【００８４】
界面活性剤組成物の中で、実用上の温度範囲内の温度、例えば、５０〜９０℃まで昇温しても固体あるいはペースト状で存在するものについては、これらを予め、粘性の低い非イオン性界面活性剤、非イオン性界面活性剤水溶液又は水中に、分散又は溶解させて界面活性剤組成物の混合液又は水溶液を調製し、該混合液又は水溶液の形態で担持用顆粒群に添加すれば良い。この方法により、固体あるいはペースト状で存在する界面活性剤組成物をも容易に担持用顆粒群に添加することができる。粘性の低い界面活性剤組成物又は水と固体あるいはペースト状の界面活性剤組成物の混合比率は、得られる混合液又は水溶液が噴霧可能である粘度範囲であれば好ましい。
【００８５】
上記混合液の製法は、例えば、粘性の低い界面活性剤又は水に固体あるいはペースト状の界面活性剤組成物を投入して混合する方法や、粘性の低い界面活性剤中又は水中で界面活性剤の酸前駆体、例えば、陰イオン性界面活性剤の酸前駆体をアルカリ剤（例えば水酸化ナトリウム水溶液や水酸化カリウム水溶液）で中和することにより界面活性剤組成物の混合液を調製する方法であってもよい。
【００８６】
又、この工程において、界面活性剤組成物の添加前、界面活性剤組成物の添加と同時、界面活性剤組成物の添加途中、又は界面活性剤組成物添加後に陰イオン性界面活性剤の酸前駆体を添加することも可能である。陰イオン性界面活性剤の酸前駆体を添加することで、界面活性剤の高配合化、担持用顆粒群の担持能、担持能コントロール及び洗剤粒子群の非イオン性界面活性剤のシミ出し抑制、流動性等の物性・品質の向上が可能となる。
【００８７】
本発明で用いることのできる陰イオン性界面活性剤の酸前駆体としては、例えば、アルキルベンゼンスルホン酸、アルキル又はアルケニルエーテル硫酸、アルキル又はアルケニル硫酸、α−オレフィンスルホン酸、α−スルホン化脂肪酸、アルキル又はアルケニルエーテルカルボン酸、脂肪酸等が挙げられる。脂肪酸を界面活性剤の添加後に添加することが洗剤粒子群の流動性向上の観点より特に好ましい。
【００８８】
陰イオン性界面活性剤の酸前駆体の使用量は、担持用顆粒群１００重量部に対して０．５〜３０重量部が好ましく、１〜２０重量部がより好ましく、１〜１０重量部がさらに好ましく、１〜５重量部が特に好ましい。又、陰イオン性界面活性剤の酸前駆体の添加方法としては、常温で液体のものは噴霧して供給することが好ましく、常温で固体のものは粉末として添加してもよく、溶融させた後噴霧して供給してもよい。ただし、粉末で添加する場合は、粉末が溶融する温度まで混合機中の洗剤粒子群の温度を昇温するのが好ましい。
【００８９】
好ましい混合装置として具体的には、以下のものが挙げられる。回分式で行う場合は、以下の（１）〜（３）のものが好ましい。（１）ヘンシェルミキサー（三井三池化工機（株）製）、ハイスピードミキサー（深江工業（株）製）、バーチカルグラニュレーター（（株）パウレック製）、レディゲミキサー（松坂技研（株）製）、プロシェアミキサー（太平洋機工（株）製）、特開平１０−２９６０６４号公報記載の混合装置、特開平１０−２９６０６５号公報記載の混合装置等、（２）リボンミキサー（日和機械工業（株）製）、バッチニーダー（佐竹化学機械工業（株）製）、リボコーン（（株）大川原製作所製）等、（３）ナウターミキサー（ホソカワミクロン（株）製）、ＳＶミキサー（神鋼パンテック（株）製）等がある。上記の混合機の中でも好ましくは、レディゲミキサー、プロシェアミキサー、特開平１０−２９６０６４号公報記載の混合装置、特開平１０−２９６０６５号公報記載の混合装置等があり、後述の工程（II）を同一の装置で行うことができるので、設備の簡略化の点から好ましい。中でも、特開平１０−２９６０６４号公報記載の混合装置、特開平１０−２９６０６５号公報記載の混合装置は通気によって混合物の湿分や温度を調節し、界面活性剤担持用顆粒群の崩壊を抑制できることから好ましい。また、強い剪断力を与えることなく、粉体と液体の混合が可能なナウターミキサー、ＳＶミキサー、リボンミキサー等の混合装置も、界面活性剤担持用顆粒群の崩壊を抑制できる点から好ましい。
【００９０】
又、連続型の装置を用いて担持用顆粒群と界面活性剤組成物を混合させてもよい。又、連続型の装置としては、フレキソミックス型（（株）パウレック製）、タービュライザー（ホソカワミクロン（株）製）等が挙げられる。
【００９１】
又、この工程において、非イオン性界面活性剤が使用される場合、この界面活性剤の融点を上昇させる作用を有する、融点４５〜１００℃、分子量１千〜３万の水溶性非イオン性有機化合物（以下、融点上昇剤）又はこの水溶液を、界面活性剤組成物の添加前、界面活性剤組成物の添加と同時、界面活性剤組成物の添加途中、又は界面活性剤組成物添加後、あるいは界面活性剤組成物に予め混合して添加することが好ましい。融点上昇剤を添加することで、洗剤粒子群のケーキング性、洗剤粒子群中の界面活性剤のシミ出し性を抑制することができる。尚、これらの融点上昇剤としては、前述の洗剤粒子群の組成の融点上昇剤において例示したものと同じものを使用することができる。融点上昇剤の使用量は、担持用顆粒群１００重量部に対して０．５〜８重量部が好ましく、０．５〜５重量部がより好ましく、１〜３重量部が最も好ましい。この範囲が、洗剤粒子群に含有される洗剤粒子の粒子間の凝集の抑制、高速溶解性、及びシミ出し性やケーキング性の抑制の点から好ましい。融点上昇剤の添加方法として、予め界面活性剤と任意の方法で混合して添加すること、又は界面活性剤の添加後に融点上昇剤を添加することが洗剤粒子群のシミ出し性やケーキング性の抑制に有利である。
【００９２】
本工程における混合機内の温度は、界面活性剤組成物の流動点以上に昇温して混合を行えば、より好ましい。なお、界面活性剤組成物の流動点は、ＪＩＳ  Ｋ  ２２６９に規定の方法によって測定される。ここで、昇温させる温度としては、界面活性剤組成物の担持を促進させるために添加する界面活性剤組成物の流動点より高ければよいが、実用的な範囲を挙げると流動点を越えて流動点より５０℃高い温度までが好ましく、流動点より１０℃〜３０℃高い温度がより好ましい。又、この工程で陰イオン性界面活性剤の酸前駆体を添加する場合は、当該陰イオン性界面活性剤の酸前駆体が反応できる温度に昇温して混合を行えばより好ましい。
【００９３】
好適な洗剤粒子群を得るための回分式の混合時間、及び連続式の混合における平均滞留時間は、１〜２０分間が好ましく、２〜１０分間が更に好ましい。
【００９４】
又、界面活性剤組成物として、界面活性剤の水溶液や水溶性非イオン性有機化合物水溶液を添加した場合には余剰の水分を混合中及び／又は混合後に乾燥する工程を有してもよい。
【００９５】
界面活性剤組成物の添加前、その添加と同時、その添加途中又はその添加後に粉末の界面活性剤及び／又は粉末ビルダーを添加することも可能である。粉末ビルダーを添加することで、洗剤粒子群の粒子径をコントロールすることができ、又洗浄力の向上を図ることができる。特に陰イオン性界面活性剤の酸前駆体を添加する場合は該酸前駆体を添加する前にアルカリ性を呈する粉末ビルダーを添加することが中和反応を促進する観点から有効である。尚、ここで言う粉末ビルダーとは、界面活性剤以外の、粉末の洗浄力強化剤を意味し、具体的には、ゼオライト、クエン酸塩等の金属イオン封鎖能を示す基剤や、炭酸ナトリウム、炭酸カリウム等のアルカリ能を示す基剤、結晶性珪酸塩等の金属イオン封鎖能・アルカリ能いずれも有する基剤、その他硫酸ナトリウム等のイオン強度を高める基剤等を指す。
【００９６】
ここで結晶性珪酸塩として、特開平５−２７９０１３号公報第３欄第１７行（特に、５００〜１０００℃で焼成して結晶化させたものが好ましい。）、特開平７−８９７１２号公報第２欄第４５行、特開昭６０−２２７８９５号公報第２頁右下欄第１８行（特に第２表の珪酸塩が好ましい。）に記載の結晶性珪酸塩を好ましい粉末ビルダーとして用いることができる。ここで、アルカリ金属珪酸塩のＳｉＯ２／Ｍ２Ｏ（但しＭはアルカリ金属を表す。）が０．５〜３．２のもの、好ましくは１．５〜２．６のものがより好適に用いられる。
【００９７】
当該粉末ビルダーの使用量としては、担持用顆粒群１００重量部に対して０．５〜１２重量部が好ましく、１〜６重量部がさらに好ましい。当該洗剤用粉末ビルダーはこの範囲において、溶解性が良好である。
【００９８】
更に、工程（Ｉ）の後に、洗剤粒子群を表面改質する工程（II）を加えることが好ましい。
【００９９】
２．工程（II）
本発明においては、工程（Ｉ）により界面活性剤が担持された洗剤粒子群の粒子表面を改質するために、添加時の形態として以下の（１）微粉体、（２）液状物のような種々の表面被覆剤を添加する工程（II）を一工程以上行ってもよい。
【０１００】
本発明の洗剤粒子群の粒子表面を被覆すると、洗剤粒子群の流動性と耐ケーキング性が向上する傾向があるため、表面改質工程を設けることは好ましい。工程（II）で使用される装置は、例えば、工程（Ｉ）で例示した混合機のうち、攪拌翼と解砕翼を両方具備したものが好ましい。以下に表面被覆剤についてそれぞれ説明する。
【０１０１】
（１）微粉体
微粉体としては、その一次粒子の平均粒径が１０μｍ以下であることが好ましく、０．１〜１０μｍであることがより好ましい。平均粒径がこの範囲において、洗剤粒子群の粒子表面の被覆率が向上し、洗剤粒子群の流動性と耐ケーキング性の向上の観点から好適である。当該微粉体の平均粒径は、光散乱を利用した方法、例えばパーティクルアナライザー（堀場製作所製）、又は顕微鏡観察による測定等で測定される。又、該微粉体が高いイオン交換能や高いアルカリ能を有していることが洗浄力の観点から好ましい。
【０１０２】
該微粉体としては、アルミノ珪酸塩が望ましく、結晶性、非晶質の何れでも構わない。アルミノ珪酸塩以外では、硫酸ナトリウム、珪酸カルシウム、二酸化珪素、ベントナイト、タルク、クレイ、非晶質シリカ誘導体、結晶性珪酸塩のような微粉体も好ましい。又、一次粒子の平均粒径が０．１〜１０μｍの金属石鹸、粉末の界面活性剤（例えばアルキル硫酸塩等）や水溶性有機塩も同様に用いることができる。結晶性珪酸塩を用いる場合、吸湿や吸炭酸ガスによる結晶性珪酸塩の凝集等による劣化を防ぐ目的から、結晶性珪酸塩以外の微粉体と混合して用いることが好ましい。
【０１０３】
微粉体の使用量としては、洗剤粒子群１００重量部に対して０．５〜４０重量部が好ましく、１〜３０重量部がより好ましく、２〜２０重量部が特に好ましい。当該微粉体の使用量はこの範囲において、流動性が向上し、消費者に良好な使用感を与える。
【０１０４】
（２）液状物
液状物としては、水溶性ポリマーや脂肪酸等が挙げられ、水溶液や溶融状態で添加することができる。
【０１０５】
（２−１）水溶性ポリマー
水溶性ポリマーとしては、カルボキシメチルセルロース、ポリエチレングリコール、ポリアクリル酸ナトリウム、アクリル酸とマレイン酸の共重合体又はその塩等のポリカルボン酸塩等が挙げられる。当該水溶性ポリマーの使用量としては、洗剤粒子群１００重量部に対して０．５〜１０重量部が好ましく、１〜８重量部がより好ましく、２〜６重量部が特に好ましい。当該水溶性ポリマーの使用量はこの範囲において、良好な溶解性、良好な流動性、耐ケーキング性を示す洗剤粒子群を得ることができる。
【０１０６】
（２−２）脂肪酸
脂肪酸としては、例えば、炭素数１０〜２２の脂肪酸等が挙げられる。当該脂肪酸の使用量としては、洗剤粒子群１００重量部に対して０．５〜５重量部が好ましく、０．５〜３重量部が特に好ましい。常温で固体のものの場合は、流動性を示す温度まで加温した後に、噴霧して供給することが好ましい。
【０１０７】
＜洗剤組成物＞
本発明における洗剤組成物は、上述の洗剤粒子群を含有してなる組成物であり、さらに該洗剤粒子群以外に別途添加された洗剤成分（例えば、ビルダー顆粒、蛍光染料、酵素、香料、消泡剤、漂白剤、漂白活性化剤等）を含有してなる組成物である。
【０１０８】
洗剤組成物中の洗剤粒子群の含有量は、洗浄力の点から５０重量％以上が好ましく、６０重量％以上がより好ましく、７０重量％以上がさらに好ましく、８０重量％以上、１００重量％以下が特に好ましい。
【０１０９】
洗剤粒子群以外の洗剤成分の洗剤組成物中における含有量は、５０重量％以下が好ましく、４０重量％以下がより好ましく、３０重量％以下がさらに好ましく、２０重量％以下が特に好ましい。
【０１１０】
＜洗剤組成物の製法＞
洗剤組成物の製法は、特に限定はなく、例えば、前記洗剤粒子群及び別途添加された洗剤成分を混合する方法が挙げられる。このようにして得られた洗剤組成物は、界面活性剤の担持容量の多い洗剤粒子を含有しているため、少量でも十分な洗浄効果を発現しうるものである。かかる洗剤組成物の用途としては粉末洗剤を用いる用途であれば特に限定はないが、例えば、衣料用粉末洗剤、自動食器用洗剤等が挙げられる。
【０１１１】
＜物性の測定方法＞
１．嵩密度
嵩密度は、ＪＩＳ  Ｋ  ３３６２により規定された方法で測定する。
【０１１２】
２．平均粒径
平均粒径については、以下の２つの方法により測定した。
(1)平均粒径が８０μｍ以上のものについては、ＪＩＳ  Ｋ  ８８０１の標準篩（目開き２０００〜１２５μｍ）を用いて５分間振動させた後、篩目のサイズによる重量分率からメジアン径を算出する。より詳細には、目開き１２５μｍ、１８０μｍ、２５０μｍ、３５５μｍ、５００μｍ、７１０μｍ、１０００μｍ、１４００μｍ、２０００μｍの９段の篩と受け皿を用いて、受け皿上に目開きの小さな篩から順に積み重ね、最上部の２０００μｍの篩の上から１００ｇの粒子を添加し、蓋をしてロータップ型ふるい振とう機（HEIKO製作所製、タッピング１５６回／分、ローリング：２９０回／分）に取り付け、５分間振動させたあと、それぞれの篩及び受け皿上に残留した該粒子の重量を測定し、各篩上の該粒子の重量割合（％）を算出した。受け皿から順に目開きの小さな篩上の該粒子の重量割合を積算していき合計が５０％となる粒径を平均粒径とした。
【０１１３】
尚、平均粒径が１２５μｍ以下の物については、目開き４５μｍ、６３μｍ、９０μｍ、１２５μｍ、１８０μｍ、２５０μｍ、３５５μｍ、５００μｍ、７１０μｍ、１０００μｍ、１４００μｍ、２０００μｍの１２段の篩と受け皿を用いて同様の測定を行い、平均粒径の算出を行った。
【０１１４】
(2)平均粒径が８０μｍ未満のものについては、レーザー回折／散乱式粒度分布測定装置ＬＡ−９２０（堀場製作所（株）製）を用い、該粒子を溶解させない溶媒に分散させて測定したメジアン径を平均粒径とした。尚、(2)に関しては、１５０μｍ以下のものについても測定することができる。
【０１１５】
３．水分
顆粒群の水分測定は赤外線水分計法により行う。即ち、試料３ｇを重量既知の試料皿にはかり採り、赤外線水分計（ケット科学研究所（株）製ＦＤ−２４０）を用いて２００℃で加熱し、３０秒間重量変化がなくなった時点を乾燥終了とした。そして、乾燥後の重量と乾燥前重量から水分量を算出する。
【０１１６】
４．流動性
流動時間は、ＪＩＳ  Ｋ  ３３６２により規定された嵩密度測定用のホッパーから、１００ｍＬの粉末が流出するのに要する時間とする。流動時間として１０秒以下が好ましく、８秒以下がより好ましく、７秒以下が更に好ましい。
【０１１７】
＜品質評価方法＞
１．吸油能
吸収量測定器（（株）あさひ総研製Ｓ４１０）に粉末を３０〜３５ｇ投入し、駆動羽根２００ｒ．ｐ．ｍ．で回転させる。ここに液状のノニオン（花王（株）製エマルゲン１０８）を液供給速度４ｍｌ／ｍｉｎで滴下し、最大トルクとなる点を見極める。この最大トルクとなる点の７０％のトルクとなる点での液添加量を粉末投入量で除算し、吸油能とした。
【０１１８】
２．粒度分布
粒度分布の指標としては１４１０μｍの篩を通過させた洗剤粒子群をフィッティングし、Rosin-Rammler数を算出して用いる。Rosin-Rammler数の算出には以下の式を用いる。
【０１１９】
ｌｏｇ（ｌｏｇ（１００／Ｒ（Ｄｐ）））＝ｎｌｏｇ（Ｄｐ／Ｄｅ）
Ｒ（Ｄｐ）  ：粒径Ｄｐμｍ以上の粉体の累積率［％］
Ｄｐ        ：粒径［μｍ］
Ｄｅ        ：平均粒径［μｍ］
ｎ          ：Rosin-Rammler数
【０１２０】
Rosin-Rammler数ｎが高い程、粒度分布がシャープであることを示す。ｎとしては１．０以上が好ましく、１．５以上がより好ましい。
【０１２１】
３．溶解性
本発明における溶解性の指標としては、以下に説明する洗剤粒子群の６０秒間溶解率を用いることができる。溶解率は９０％以上が好ましく、９５％以上がより好ましい。尚、洗剤組成物についても同様の方法で評価可能である。
【０１２２】
洗剤粒子群の６０秒間溶解率は以下の方法で算出する。
硬度が７１．２ｍｇＣａＣＯ３／リットルに相当する５℃に冷却した１リットルの硬水（Ｃａ／Ｍｇモル比７／３）を１リットルビーカー（内径１０５ｍｍ、高さ１５０ｍｍの円筒型、例えば岩城硝子社製１リットルガラスビーカー）の中に満たし、５℃の水温をウォーターバスにて一定に保った状態で、攪拌子（長さ３５ｍｍ、直径８ｍｍ、例えば型式:ＡＤＶＡＮＴＥＣ社製、テフロン（登録商標）ＳＡ（丸型細型））にて水深に対する渦巻きの深さが略１／３となる回転数（８００ｒ．ｐ．ｍ．）で攪拌する。１．００００±０．００１０ｇとなるように縮分・秤量した洗剤粒子群を攪拌下に水中に投入・分散させ攪拌を続ける。投入から６０秒後にビーカー中の洗剤粒子群分散液を、重量既知のＪＩＳ  Ｚ  ８８０１に規定の目開き７４μｍの標準篩（直径１００ｍｍ）で濾過し、篩上に残留した含水状態の洗剤粒子群を篩と共に重量既知の開放容器に回収する。尚、濾過開始から篩を回収するまでの操作時間を１０±２秒とする。回収した洗剤粒子群の溶残物を１０５℃に加熱した電気乾燥機にて１時間乾燥し、その後、シリカゲルを入れたデシケーター（２５℃）内で３０分間保持して冷却する。冷却後、乾燥した洗剤の溶残物と篩と回収容器の合計の重量を測定し、式（１）によって洗剤粒子群の溶解率（％）を算出する。
【０１２３】
溶解率（％）＝｛１−（T/S）｝×100・・・（１）
S：洗剤粒子群の投入重量（ｇ）
T：上記攪拌条件にて得られた水溶液を上記篩に供したときに、篩上の残存する洗剤粒子群の溶残物の乾燥重量（ｇ）（乾燥条件：１０５℃の温度下に１時間保持した後、シリカゲルを入れたデシケーター（２５℃）内で３０分間保持する）
【０１２４】
４．顆粒収率
本発明における顆粒収率とは、全顆粒のうち特定粒径範囲の顆粒の割合によって決定される。例えば、１２５−１０００μｍの顆粒収率とは、全顆粒のうち１２５μｍ以上１０００μｍ以下の顆粒の割合を示す。
【０１２５】
５．洗剤収率
本発明における洗剤収率とは、前記洗剤粒子群及び別途添加された洗剤成分を混合して得られた洗剤組成物中、１１８０μｍ以下の粒子の割合を示す。
【実施例】
【０１２６】
本実施例においては、特に記載のない限り下記の原料を用いた。
ライト灰１：平均粒径１００μｍ
（セントラル硝子（株）製  吸油能０．４５ｍｌ／ｇ）
ライト灰２：平均粒径１７５μｍ
（セントラル硝子（株）製  吸油能０．６９ｍｌ／ｇ）
粘土鉱物：ラウンドロジルＤＧＡパウダー（ズード・ケミ社製）
ポリアクリル酸ナトリウム：重量平均分子量１万（花王（株）製）
デンス灰：平均粒径２９０μｍ（セントラル硝子（株）製）
硫酸ナトリウム：無水中性芒硝（四国化成（株）製）
【０１２７】
実施例１
粘土鉱物２．１ｋｇとライト灰１の４．９ｋｇ（粘土鉱物／粉末原料＝３／７）を邪魔板を有した７０Ｌドラム型造粒機（φ４０ｃｍ×Ｌ６０ｃｍ／回転数３２ｒ．ｐ．ｍ．／フルード数０．２３）中で混合した。２分間混合した後、水２．５ｋｇを１流体ノズル（スプレーイングシステムスジャパン（株）製：バインダー噴霧圧０．４ＭＰａ）を用いて、３分間で添加した。添加後、３分間顆粒化を行った後、ドラム型造粒機から排出し、電気乾燥機を用いて２００℃で３時間乾燥を行った。乾燥後の水分は１．１重量％であった。
【０１２８】
得られた顆粒群１は平均粒径２０４μｍ、嵩密度４９０ｇ／Ｌの顆粒群であり、吸油能０．５２ｍｌ／ｇであった。また、１２５−１０００μｍの顆粒収率は５６％であり、Rosin-Rammler数は１．０であった。
【０１２９】
実施例２
粘土鉱物２．１ｋｇとライト灰１の４．２ｋｇ（粘土鉱物／粉末原料＝１／２）を邪魔板を有した７０Ｌドラム型造粒機（φ４０ｃｍ×Ｌ６０ｃｍ／回転数３２ｒ．ｐ．ｍ．／フルード数０．２３）中で混合した。２分間混合した後、２５％ポリアクリル酸ナトリウム水溶液３．８ｋｇを２流体ノズル（スプレーイングシステムスジャパン（株）製：バインダー噴霧圧０．１５ＭＰａ／微粒化用Ａｉｒ噴霧圧０．３ＭＰａ）を用いて、５分間で添加した。添加後、３分間顆粒化を行った後、ドラム型造粒機から排出し、電気乾燥機を用いて２００℃で３時間乾燥を行った。乾燥後の水分は１．３重量％であった。
【０１３０】
得られた顆粒群２は平均粒径３２０μｍ、嵩密度４９５ｇ／Ｌの顆粒群であり、吸油能０．５１ｍｌ／ｇであった。また、１２５−１０００μｍの顆粒収率は５６％であり、Rosin-Rammler数は１．６であった。
【０１３１】
実施例３
粘土鉱物２．１ｋｇとライト灰２の４．２ｋｇ（粘土鉱物／粉末原料＝１／２）を邪魔板を有した７０Ｌドラム型造粒機（φ４０ｃｍ×Ｌ６０ｃｍ／回転数３２ｒ．ｐ．ｍ．／フルード数０．２３）中で混合した。２分間混合した後、２５％ポリアクリル酸ナトリウム水溶液３．８ｋｇを２流体ノズルを用いて、５分間で添加した。添加後、３分間顆粒化を行った後、ドラム型造粒機から排出し、電気乾燥機を用いて２００℃で３時間乾燥を行った。乾燥後の水分は０．９重量％であった。
【０１３２】
得られた顆粒群３は平均粒径３９０μｍ、嵩密度４３０ｇ／Ｌの顆粒群であり、吸油能０．５８ｍｌ／ｇであった。また、１２５−１０００μｍの顆粒収率は９３％であり、Rosin-Rammler数は２．５であった。
【０１３３】
製造例１
混合槽に水３７５重量部を入れ、水温が３５℃に達した後に、硫酸ナトリウム１２７重量部、亜硫酸ナトリウム５重量部、蛍光染料１重量部を添加して１０分間攪拌した。炭酸ナトリウム１２７重量部を添加し、４０重量％ポリアクリル酸ナトリウム水溶液７５重量部を添加し１０分間攪拌して第１調製液とした。微細結晶析出剤である塩化ナトリウム２４重量部を第１調製液に添加し、１０分間攪拌した。更にゼオライト２６６重量部を添加し、３０分間攪拌して均質な第２調製液を得た（スラリー水分４２重量％）。
【０１３４】
第２調製液をポンプで噴霧乾燥塔（向流式）に供給し、塔頂付近に設置した圧力噴霧ノズルから噴霧圧２．５ＭＰａで噴霧を行った。噴霧乾燥塔に供給する高温ガスは塔下部より温度が２００℃で供給され、塔頂より９０℃で排出された。得られた顆粒群４の水分は４重量％であった。得られた顆粒群は平均粒径２８５μｍ、嵩密度４７６ｇ／Ｌの顆粒群であった。
【０１３５】
実施例５
ライト灰１の１００重量部と粘土鉱物０．６重量部を邪魔板を有した７０Ｌドラム型造粒機（φ４０ｃｍ×Ｌ６０ｃｍ／回転数３２ｒ．ｐ．ｍ．／フルード数０．２３）中に投入し、３５％ポリアクリル酸ナトリウム水溶液５５．９重量部を２流体ノズルを用いて、５．５分間で添加した。添加後、３分間顆粒化を行った後、ドラム型造粒機から排出し、電気乾燥機を用いて２００℃で３時間乾燥を行った。乾燥後の水分は１．０重量％であった。
【０１３６】
得られた顆粒群５は平均粒径３１７μｍ、嵩密度４８９ｇ／Ｌの顆粒群であり、吸油能０．５１ｍｌ／ｇであった。また、１２５−１０００μｍの顆粒収率は９７％であり、Rosin-Rammler数は２．９であった。
【０１３７】
実施例６
ライト灰１の１００重量部を邪魔板を有した７０Ｌドラム型造粒機（φ４０ｃｍ×Ｌ６０ｃｍ／回転数３２ｒ．ｐ．ｍ．／フルード数０．２３）中に投入し、３５％ポリアクリル酸ナトリウム水溶液５５．６重量部を２流体ノズルを用いて、５．５分間で添加した。添加後、３分間顆粒化を行った後、ドラム型造粒機から排出し、電気乾燥機を用いて２００℃で３時間乾燥を行った。乾燥後の水分は０．９重量％であった。
【０１３８】
得られた顆粒群６は平均粒径３２８μｍ、嵩密度４４８ｇ／Ｌの顆粒群であり、吸油能０．６１ｍｌ／ｇであった。また、１２５−１０００μｍの顆粒収率は９５．２％であり、Rosin-Rammler数は２．５であった。
【０１３９】
実施例８
界面活性剤組成物（ポリオキシエチレンアルキルエーテル／ポリエチレングリコール／アルキルベンゼンスルホン酸ナトリウム／水＝４２／８／４２／８（重量比））を８０℃にした。次に、レディゲミキサー（松坂技研（株）製、容量１３０Ｌ、ジャケット付）に、得られた界面活性剤担持用顆粒群３を１００重量部投入し、主軸（攪拌翼、回転数：６０ｒｐｍ、周速：１．６ｍ／ｓ）の攪拌を開始した。尚、ジャケットに８０℃の温水を１０Ｌ／分で流した。そこに、上記界面活性剤組成物５０重量部を２分間で投入し、その後５分間攪拌を行った。更に、６重量部の無定形アルミノ珪酸塩を投入し、主軸（回転数：１２０ｒｐｍ、周速：３．１ｍ／ｓ）とチョッパー（回転数：３６００ｒｐｍ、周速：２８ｍ／ｓ）の攪拌を１分間行い、洗剤粒子群１を排出した。
【０１４０】
得られた洗剤粒子群１は、平均粒径４８１μｍ、嵩密度８００ｇ／Ｌ、流動性５．８ｓであった。
【０１４１】
実施例９
実施例３にて製造した界面活性剤担持用顆粒群３と、製造例１の噴霧乾燥による界面活性剤担持用顆粒群４を用いて次に示す方法で洗剤粒子群２を製造した。
【０１４２】
界面活性剤組成物（ポリオキシエチレンアルキルエーテル／ポリエチレングリコール／アルキルベンゼンスルホン酸ナトリウム／水＝４２／８／４２／８（重量比））を８０℃にした。次に、レディゲミキサー（松坂技研（株）製、容量１３０Ｌ、ジャケット付）に得られた界面活性剤担持用顆粒群３を５０重量部、界面活性剤担持用顆粒群４を５０重量部投入し、主軸（攪拌翼、回転数：６０ｒｐｍ、周速：１．６ｍ／ｓ）の攪拌を開始した。尚、ジャケットに８０℃の温水を１０Ｌ／分で流した。そこに、上記界面活性剤組成物５０重量部を２分間で投入し、その後５分間攪拌を行った。更に、６重量部の無定形アルミノ珪酸塩を投入し、主軸（回転数：１２０ｒｐｍ、周速：３．１ｍ／ｓ）とチョッパー（回転数：３６００ｒｐｍ、周速：２８ｍ／ｓ）の攪拌を１分間行い、洗剤粒子群２を排出した。
【０１４３】
得られた洗剤粒子群２は、平均粒径３４２μｍ、嵩密度８０７ｇ／Ｌであった。また、溶解率９３％、流動性６．２ｓであった。
【０１４４】
実施例１０
次に、界面活性剤担持用顆粒群３に代えて界面活性剤担持用顆粒群５を１００重量部用いた他は実施例８と同様にして洗剤粒子群３を製造した。
得られた洗剤粒子群３は、平均粒径３５６μｍ、嵩密度７６８ｇ／Ｌ、流動性６．０ｓであった。
【０１４５】
実施例１１
界面活性剤担持用顆粒群３に代えて界面活性剤担持用顆粒群６を１００重量部用いた他は実施例８と同様にして洗剤粒子群４を排出した。
得られた洗剤粒子群４は、平均粒径３１５μｍ、嵩密度８０８ｇ／Ｌ、流動性５．９ｓであった。
【０１４６】
比較例１
粘土鉱物１．５ｋｇとライト灰１の３．５ｋｇ（粘土鉱物／粉末原料＝３／７）をインテンシブミキサー（アイリッヒ社製０２ＶＡＣ；パン回転数４４ｒ．ｐ．ｍ．；解砕翼回転数１６５０ｒ．ｐ．ｍ．／フルード数２１３）で混合した。２分間混合した後、水１．２５ｋｇを１流体ノズルを用いて、１分間で添加した。添加後、３分間顆粒化を行った後、インテンシブミキサーから排出し、電気乾燥機を用いて２００℃で３時間乾燥を行った。乾燥後の水分は１．０重量％であった。
【０１４７】
得られた顆粒群９は平均粒径３５２μｍ、嵩密度７１５ｇ／Ｌの顆粒群であり、吸油能０．１６ｍｌ／ｇであった。また、１２５−１０００μｍの顆粒収率は９２％であり、Rosin-Rammler数は２．０であった。
【０１４８】
比較例２
ライト灰１の１００重量部と粘土鉱物４２．９重量部（粘土鉱物／粉末原料＝３／７）１０Ｌハイスピードミキサー（深江パウテック（株）製；アジテータ回転数２００ｒ．ｐ．ｍ．／フルード数８．９４；解砕翼回転数３６００ｒ．ｐ．ｍ．／フルード数３９８）で混合した。３５％ポリアクリル酸ナトリウム水溶液４５．３重量部を１流体ノズルを用いて、１分間で添加した。添加後、４分間顆粒化を行った後、造粒機から排出し、電気乾燥機を用いて２００℃で３時間乾燥を行った。乾燥後の水分は１．０重量％であった。
【０１４９】
得られた顆粒群１０は平均粒径３６２μｍ、嵩密度７３６ｇ／Ｌの顆粒群であり、吸油能０．３０ｍｌ／ｇであった。また、１２５−１０００μｍの顆粒収率は５５％であり、Rosin-Rammler数は１．５であった。
【０１５０】
比較例３
界面活性剤担持用顆粒群３の代わりに比較例２で製造した界面活性剤担持用顆粒群１０の１００重量部を用いて、実施例８と同様にして洗剤粒子群６を製造した。
【０１５１】
得られた洗剤粒子群６は、平均粒径８７６μｍ、嵩密度８３０ｇ／Ｌ、流動性６．５ｓであった。
【０１５２】
比較例４
界面活性剤担持用顆粒群３の５０重量部に代えてライト灰１を３５重量部、粘土鉱物を１５重量部とした他は実施例９と同様の方法で洗剤粒子群７を製造した。
【０１５３】
得られた洗剤粒子群７は、平均粒径４２４μｍ、嵩密度８３５ｇ／Ｌ、流動性６．１ｓであった。
【０１５４】
上記の実施例等の条件、結果を以下の表に示す。
【０１５５】
【表１】
2010001460.tif 000002
【０１５６】
【表２】
2010001460.tif 000003
【０１５７】
実施例１と比較例１及び比較例２との比較より、低剪断造粒を行うことで、好ましくはフルード数が１．０以下となる低剪断造粒を行うことで、所望の嵩密度、吸油能の顆粒群が得られることが明らかになった。
【０１５８】
また実施例２、３、５及び６より、本発明の製造方法によれば、粘土鉱物の含有量に拠らず所望の物性を示す顆粒群が得られることが判り、実施例８〜１１により、それらの顆粒群を用いた洗剤粒子群においても、対応する原料となる顆粒群とほぼ同等の物性・品質を示すことが明らかになった。
【０１５９】
一方、比較例３から、高剪断ミキサー、具体的にはフルード数が１．０を超えるミキサーで製造した顆粒群を用いた場合には、品質及び生産性の観点から、低剪断ミキサーで製造した顆粒群を用いた洗剤粒子群よりも劣る洗剤粒子群となることが明らかとなった。
【０１６０】
また、実施例９と比較例４の比較により、本発明の界面活性剤担持用顆粒群の代わりに顆粒化していない原料を含有する洗剤粒子群は、良好な溶解率を示さず、本発明の担持用顆粒群を含有するものに比べて品質が劣るものであった。この結果より、低剪断造粒による顆粒化が洗剤粒子の品質に重要であることが示された。
【産業上の利用可能性】
【０１６１】
本発明によれば、液状界面活性剤組成物の担持容量／担持力／担持速度に優れた界面活性剤担持用顆粒群を噴霧乾燥を用いない方法で得ることができる。